FR 2905871 A1 20080321 FR 0752661 A 20070112 1 COMPOSITIONS ANTIMICROBIENNES ET PANSEMENTS ANTIMICROBIENS POUR PLAIES La présente invention porte sur l'utilisation d'un métal noble supporté sur une matière carbonée dans une composition antimicrobienne et un pansement antimicrobien pour plaies (ci-après appelé aussi pansement antimicrobien). La présente invention porte spécialement sur une composition antimicrobienne et sur un pansement pour plaies antimicrobien contenant un métal noble supporté sur un charbon actif ou un graphite poreux. En particulier, la présente invention permet d'agréger activement et de détruire les microbes à proximité de ladite composition et dudit pansement pour empêcher une infection microbienne. Par le passé, les médicaments antimicrobiens ont étaient appliqués directement sur la partie atteinte du corps. Récemment, en fonction du type de plaie, les pansements médicaux, tels que les bandes médicales ou sparadraps médicaux, les pièces (patchs), les bandages à film de gélatine et les pansements adhésifs (Band-Aid ), ont été adoptés pour recouvrir la plaie. La plaie est ainsi isolée et protégée d'un contact impropre avec l'atmosphère extérieure, empêchant ainsi une infection et réduisant la douleur. Il est connu que les métaux nobles, tels que l'argent, l'or, le palladium, le platine, le cuivre et le zinc, dans les pansements, tuent de façon efficace les microbes. L'utilisation de tels métaux nobles dans les pansements a également été décrite dans de nombreux documents. Par exemple, Robert Edward Burrell, et al. (brevet américain No. 6 692 773 B2) décrit l'utilisation 2905871 2 d'un métal noble, tel que l'argent, l'or, le palladium ou le platine, ou d'un alliage ou d'un composé de ceux-ci, sous une forme nanocristalline avec une dimension de grain inférieure à 100 nm, dans le revêtement d'un tissu pour 5 fournir un pansement ayant un effet antiprolifératif. Widemire (brevet américain No. 5 782 788) décrit la fixation d'une couche de feuille d'argent sur un tampon de gaze pour inhiber la croissance des bactéries, des virus et des champignons. Fabo (brevet américain No. 5 340 363) 10 décrit un pansement comprenant une couche absorbante externe et une couche hydrophobe poreuse interne tricotée avec des fils élastiques et encapsulées par un gel de silicone ou de polyuréthane hydrophobe souple. Le gel peut être utilisé en tant que support pour un agent 15 antibactérien (par exemple le zinc), une substance soulageant la douleur ou un agent qui stimule la cicatrisation de la plaie. Klippel, et al. (brevet américain No. 3 830 908) décrit l'utilisation d'une allantoïne micronisée en tant 20 que support pour un ingrédient bactéricide ou bactériostatique (tel que le citro allantoïnate d'argent). La composition est dispersée sur la surface d'une attelle gonflable en matière plastique ou autre produit de bandage pour fournir une action antibactérienne, en fonction de la 25 dissociation moléculaire. McKnight, et al. (brevet américain No. 3 800 792) décrit un pansement chirurgical comprenant une couche de film en mousse de collagène tanné et reconstitué, qui est laminé dans une couche continue épaisse d'un polymère inerte. La couche de collagène 30 contient un métal argent finement divisé qui est ajouté par trempage du film de collagène dans du réactif de Tollen. De plus, Stowasser (brevet américain No. 2 934 066) décrit des pansements de fibres revêtues d'un métal absorbant, telles 2905871 3 qu'une nappe de cardage, qui sont revêtues d'aluminium et renforcées par de la cellulose comprimée et des fibres de polyamide revêtues d'argent déposé sous vide. Étant donné la technologie antérieure mentionnée 5 ci-dessus, il est clair que les métaux nobles antibactériens sont largement utilisés pour soigner les plaies, notamment dans les pansements. Cependant, l'utilisation de ses métaux nobles se focalise toujours sur le métal noble seul et au mieux, le métal noble sous la 10 forme d'un alliage ou d'un composé. Il n'y a pas de description concernant l'utilisation d'un métal noble supporté sur une matière carbonée. De plus, bien que l'utilisation antérieure puisse fournir un effet antimicrobien, les microbes sont uniquement détruits 15 lorsqu'ils entrent par pure coïncidence en contact avec le métal noble. En raison de ceci, les métaux nobles fournissent simplement un effet antimicrobien passif . De plus, comme cela est connu par l'homme du métier, les métaux nobles mentionnés ci-dessus peuvent 20 uniquement combattre les microbes en présence d'humidité. Par conséquent, pour une utilisation pratique, le milieu doit toujours être humide. Si nécessaire, de l'eau est ajoutée pour fournir un environnement humide. Par exemple, selon le brevet américain No. 6 692 773 B2, lorsqu'un métal 25 noble nanocristallin est appliqué en revêtement sur un pansement pour une utilisation tropique sur la peau, le pansement doit maintenir une condition humide pour que le métal noble présente l'efficacité souhaitée (voir colonne 6, ligne 64 à colonne 7, ligne 17). En conséquence, le 30 brevet américain No. 6 692 773 B2 décrit en outre la préférence pour une couche absorbante dans le pansement pour maintenir une humidité pour activer le métal noble (voir ledit brevet, colonne 5, lignes 33 à 37). Un tel 2905871 4 besoin d'humidité pour activer les métaux nobles peut également être trouvé dans d'autres documents, tels que le contenu publié par le site Internet, htbp://www.bur sur ery.org/Modules/ 5 silver/images/section7b/Mid partial thickness3copy.jpg. La présente invention porte sur un autre format de l'application thérapeutique d'un métal noble avec un effet microbien. Dans un mode de réalisation préféré, la présente invention permet d'agréger activement puis de 10 détruire les microbes de façon à réduire efficacement, et même empêcher, une infection microbienne. La présente invention a donc pour objet un pansement pour plaies caractérisé par le fait qu'il comprend une matière carbonée et un métal noble supporté 15 sur la matière carbonée, ladite matière carbonée étant choisie dans le groupe constitué par le charbon actif, le graphite, le carbone et une combinaison de ceux-ci, et ledit métal noble étant choisi dans un groupe constitué par l'argent, l'or, le palladium, le platine, le cuivre, le 20 nickel, le cobalt, le zinc et une combinaison de ceux-ci La matière carbonée peut être choisie dans le groupe constitué par le charbon actif, le graphite poreux et une combinaison de ceux-ci. Le graphite poreux peut être choisi dans le 25 groupe constitué par le graphite flexible, le graphite expansé et une combinaison de ceux-ci. Ledit métal noble peut être l'argent et peut avoir une dimension de grain non supérieure à 200 nm. Le pansement pour plaies peut comprendre en outre 30 une couche de base flexible ayant une première surface et une seconde surface, ladite matière carbonée supportant le métal noble étant appliquée en revêtement sur au moins une partie de ladite première surface. 2905871 5 La matière carbonée supportant le métal noble peut être attachée à la première surface par un premier adhésif. Le pansement pour plaies peut comprendre en outre 5 un second adhésif appliqué en revêtement sur la matière carbonée. Le pansement pour plaies peut comprendre en outre un second adhésif appliquée en revêtement sur la matière carbonée. 10 Le pansement pour plaies peut comprendre en outre un tampon absorbant ayant une première surface et une seconde surface, ladite matière carbonée supportant le métal noble étant appliquée en revêtement sur au moins une partie de ladite première surface du tampon absorbant. 15 Le pansement pour plaies peut comprendre en outre un film non collant sur la matière carbonée. Le pansement pour plaies peut comprendre en outre une couche de base flexible ayant une première surface et une seconde surface, ledit tampon absorbant étant appliqué 20 en revêtement sur au moins une partie de ladite première surface de la couche de base flexible. Le pansement pour plaies peut comprendre en outre un composant thérapeutiquement actif. Ledit composant thérapeutiquement actif peut être 25 choisi dans le groupe constitué par l'érythromycine, la tétracycline, la clindamycine, la céphalosporine, l'acrisorcine, l'haloprogine, l'iodochlorhydroxyquine, le tolnaftate, la triacétine, la centella asiatica, le nitrate d'éconazole, le mafénide, la mupirocine, l'iode-povidone et 30 une combinaison de ceux-ci. Le pansement peut être du tissu tissé, du tissu non tissé ou de la peau synthétique. 5 10 2905871 6 La matière carbonée peut être sous une forme choisie dans un groupe constitué par une poudre, une particule, une fibre, une feuille et une combinaison de celles-ci. La présente invention a également pour objet un kit comprenant un pansement pour plaies tel que défini ci-dessus et un élément de fixation. L'élément de fixation peut être une bande, un bandage ou une pièce. La présente invention a également pour objet une composition antimicrobienne pour une utilisation topique sur les peaux, caractérisée par le fait qu'elle comprend une matière carbonée et une quantité efficace de métal noble supporté sur la matière carbonée, ladite matière 15 carbonée étant choisie dans le groupe constitué par le charbon actif, le graphite, le carbone et une combinaison de ceux-ci, et ledit métal noble étant choisi dans le groupe constitué par l'argent, l'or, le palladium, le platine, le cuivre, le nickel, le cobalt, le zinc et une 20 combinaison de ceux-ci. La matière carbonée peut être choisie dans un groupe constitué par le charbon actif, le graphite poreux et une combinaison de ceux-ci. Le graphite poreux peut être choisi dans un 25 groupe constitué par le graphite flexible, le graphite expansé et une combinaison de ceux-ci. Ledit métal noble peut être l'argent et peut avoir une dimension de grain non supérieure à 200 nm. La composition antimicrobienne peut comprendre en 30 outre un composant thérapeutiquement actif. Le composant thérapeutiquement actif peut être choisi dans un groupe constitué par l'érythromycine, la tétracycline, la clindamycine, la céphalosporine, 2905871 7 l'acrisorcine, l'haloprogine, l'iodochlorhydroxyquine, le tolnaftate, la triacétine, la centella asiatica, le nitrate d'éconazole, la mafénide, la mupirocine, l'iode povidone et une combinaison de ceux-ci. 5 La composition microbienne peut être pour une utilisation dans un masque facial. Selon la présente invention, la matière carbonée mentionnée ici peut être sous la forme d'une poudre, d'une particule, d'une fibre ou d'une feuille sauf spécification 10 contraire. Un objectif de la présente invention est de proposer un pansement comprenant une matière carbonée, un métal noble supporté sur une matière carbonée et, de façon facultative, une couche de base flexible. La matière 15 carbonée est choisie dans le groupe constitué par le charbon actif, le graphite, le carbone et une combinaison de ceux-ci, tandis que le métal noble est choisi dans le groupe constitué par l'argent, l'or, le palladium, le platine, le cuivre, le nickel, le cobalt, le zinc et une 20 combinaison de ceux-ci. Le pansement peut comprendre de façon facultative d'autre(s) composant(s) thérapeutiquement actif(s). Un autre objectif de la présente invention est de proposer un kit comprenant le pansement de la présente 25 invention et un élément de fixation. L'élément de fixation peut être n'importe quel dispositif qui fixe le pansement sur la peau. Par exemple, l'élément de fixation pourrait être une bande ou un sparadrap, un bandage ou une pièce ou patch. 30 Un autre objectif de la présente invention est de proposer une composition antimicrobienne, comprenant un métal noble supporté sur une matière carbonée, pour une utilisation topique sur la peau. La matière carbonée est 2905871 8 choisie dans un groupe constitué par le charbon actif, le graphite, le carbone et une combinaison de ceux-ci, tandis que le métal noble est choisi dans le groupe constitué par l'argent, l'or, le palladium, le platine, le cuivre, le 5 nickel, le cobalt, le zinc et une combinaison de ceux-ci. Ladite composition peut comprendre de façon facultative d'autres composants thérapeutiquement actifs. Dans la présente invention, l'utilisation d'un charbon actif ou d'un graphite poreux en tant que matière 10 carbonée est préférée. On pense que le charbon actif/graphite poreux peut s'agréger et absorber les microbes sur sa surface en raison des interactions électrostatiques ou des forces de van der Waals entre les microbes et la surface du charbon actif/graphite poreux, 15 ainsi que la bioaffinité du charbon actif/graphite poreux. En conséquence, par comparaison avec l'effet passif de l'état antérieur de la technique dans lequel les microbes sont détruits et tués uniquement lorsqu'ils entrent par pure coïncidence en contact avec le métal noble, les modes 20 de réalisation de la présente invention adoptent une manière active d'agréger et de détruire les microbes autour du métal noble pour fournir un effet antimicrobien supérieur. De plus, dans un mode de réalisation qui utilise le charbon actif en tant que matière carbonée, il n'y a pas 25 besoin d'ajouter d'humidité. En d'autres termes, par comparaison avec l'état antérieur de la technique qui nécessite de l'humidité et/ou un composant maintenant l'humidité, tel qu'une couche absorbante pour activer le métal noble antibactérien, la présente invention propose 30 une façon plus simple d'atteindre le bénéfice antimicrobien souhaité. Pour mieux illustrer l'objet de la présente invention, on va en décrire ci-après, à titre indicatif et 5 2905871 9 non limitatif, plusieurs modes de réalisation avec référence aux dessins annexés. Sur ces dessins . - La Figure 1 montre un diagramme schématique d'un mode de réalisation du pansement de la présente invention, le pansement étant une pièce (patch) ; 10 - la Figure 2 montre un diagramme schématique d'un autre mode de réalisation du pansement de la présente invention, le pansement étant une pièce (patch) ; la Figure 3 montre un diagramme schématique d'un autre 15 mode de réalisation du pansement de la présente invention, le pansement étant une gaze. La Figure 3A montre une vue de dessus partiellement agrandie de la gaze ; 20 -la Figure 4 montre un diagramme schématique d'encore un autre mode de réalisation du pansement de la présente invention, le pansement étant un pansement adhésif ; - la Figure 5 montre une vue en coupe transversale le long 25 de la ligne 5-5 de la Figure 4. Le pansement de la présente invention comprend une matière carbonée, un métal noble supporté sur la matière carbonée et, de façon facultative, une couche de 30 base flexible. La couche de base flexible comprend une première surface et une seconde surface. La matière carbonée supportant le métal noble est appliquée sur au moins une partie de ladite première surface. 2905871 10 La couche de base flexible dans le pansement de la présente invention peut être poudreuse ou imperméable aux médicaments. Si une gaze ou un pansement adhésif est souhaité, la base flexible est composée de façon appropriée 5 d'une matière poreuse, de préférence d'une matière non adhésive. Si un patch est souhaité, il est approprié d'adopter une base imperméable aux médicaments. Les matières qui sont utilisées de façon classique pour fournir un pansement et satisfaire les exigences de 10 caractéristiques poreuse ou imperméables aux médicaments ci-dessus peuvent être utilisées dans la présente invention. La base poreuse peut être préparée à partir de, par exemple, mais sans y être limitée, un tissu tissé ou un tissu non-tissé, composé d'une ou plusieurs des matières 15 suivantes : fibre naturelle, fibre de polyoléfine, fibre de polyester, fibre de polyuréthane, fibre de polyamide, fibre de polycellulose et fibre de coton. Le tissu non-tissé est préféré. Des polymères appropriés pour fournir une base imperméable aux médicaments comprennent le poly(chlorure de 20 vinyle), le poly(dichlorure de vinyle), les polyoléfines (par exemple, un copolymère éthylène-acétate de vinyle, le polyéthylène et le polypropylène), la polyurée et les polyesters (par exemple, le poly(téréphtalate d'éthylène). La base imperméable aux médicaments peut être une seule 25 couche ou un seul film de polymère, ou un laminé composé de multiples couches de polymère. La matière carbonée dans le pansement de la présente invention est choisie dans le groupe constitué par le charbon actif, le graphite, le carbone et une 30 combinaison de ceux-ci. Le charbon actif ou le graphite poreux est préféré. Par exemple (mais sans y être limité), la fibre de charbon actif, le charbon de bois particulaire ou en poudre, le graphite poreux tel que le graphite 2905871 11 flexible ou le graphite expansé et/ou des feuilles obtenues par compression de charbon actif et/ou graphite poreux en poudre et/ou particulaire peuvent être utilisés. Le métal noble est choisi dans le groupe constitué par l'argent, 5 l'or, le palladium, le platine, le cuivre, le zinc et une combinaison de ceux-ci, de préférence, l'argent. N'importe quel moyen approprié, tel que l'immersion, le craquage thermique, l'électrodéposition, le plaquage sans courant ou le plaquage sous vide, peut être 10 utilisé pour porter le métal noble sur la matière carbonée. De plus, le métal noble peut être supporté sur la matière carbonée sous n'importe quelle forme connue. Pour libérer de façon efficace l'ion du métal noble avec l'activité antimicrobienne, il est préféré que la dimension des 15 particules de métal noble sur la matière carbonée ne soit pas supérieure à 200 nm, de préférence, de pas plus de 100 nm et, de façon davantage préférée, de pas plus de 50 nm. La préparation d'une matière carbonée supportant de l'argent est fournie en tant qu'exemple pour illustrer 20 plusieurs procédés qui peuvent être utilisés dans la préparation d'une matière carbonée supportant un métal noble utile dans la présente invention : Façon I : 25 a. immersion dans une solution de nitrate d'argent Des fibres de charbon actif sont immergées dans une solution de nitrate d'argent pendant 1 à 720 minutes 30 pour réduire l'argent sur la surface de la fibre de charbon actif, en faisant suivre par un séchage pour éliminer la phase aqueuse. Le pH de la solution de 2905871 12 nitrate d'argent est maintenu dans la plage de 3 à 8. Le séchage est conduit à une température de 25 C à 150 C. b. thermocraquage à température élevée 5 Les fibres de charbon actif contenant de l'argent sont placées dans un four à température élevée, avec une température contrôlée se situant dans la plage de 120 C à 450 C pendant 5 à 120 minutes, pour casser l'argent 10 sur la surface de la fibre de charbon actif en particules métalliques ultrafines. Pour éviter l'oxydation ou la podzolisation de la fibre de charbon actif, il est préféré que le thermocraquage à température élevée soit conduit sous vide ou en présence 15 d'air protecteur tel que l'azote. c. lavage Les fibres de charbon actif contenant de l'argent 20 thermocraqué à température élevée sont lavées avec de l'eau pendant 1 minute à 600 heures pour éliminer l'argent en excès sur la surface de la fibre de charbon actif. Cet étape est suivie par la cuisson des fibres de charbon actif, lavées, pour produire des fibres de 25 charbon actif supportant de l'argent. Les fibres de charbon actif supportant de l'argent préparées selon le procédé ci-dessus ont une surface spécifique BET d'environ 400 m'/g, une teneur en 30 carbone d'environ 50% en poids, une teneur en argent d'environ 0,001% en poids de la fibre de charbon actif et une masse volumique d'environ 1,8 g/m3. Les fibres de charbon actif obtenues à partir d'une matière choisie dans 2905871 13 le groupe constitué par les fibres de polypropylène nitrile, les fibres de cellulose, les fibres de bitume, les fibres phénoliques et une combinaison de celles-ci peuvent être utilisées dans le procédé ci-dessus. 5 Les détails pertinents du procédé de préparation ci-dessus peuvent être trouvés dans la publication du brevet taïwanais (ROC) No. 0059115 (TW0059115). De plus, la préparation d'une fibre de charbon actif supportant de l'argent peut également être trouvée dans le brevet 10 japonais JP 10-99678 ; T.A. Oya, T. Wakahara, et S. Yoshida, Carbon, 31, 1243-1247, 1993 ; Fu, R., H. Zeng, et Y. Lu, Studies on the Mechanisms of the Reaction of Activated Carbon Fibers with Oxidants , Carbon, 32(4), 593-598 (1994) ; et Wang, Y.L., Y.Z. Wax', X.H. Dong, G.X. 15 Cheng, H.M. Tao, et T.Y. Wen, Preparation and Characterization of Antibacterial Viscose-based Activated Carbon Fiber Supporting Silver , Carbon, 36(11), 1567-1571 (1998). 20 Façon II : Un système électrochimique à triode est utilisé, dans lequel l'électrode auxiliaire est en platine à placage de titane, l'électrode de travail est en graphite et 25 l'électrode de référence est faite de fils d'argent réticulés. L'électrode de référence est située au-dessus de l'électrode de travail. Une solution électrolytique est formulée par dissolution des solides d'AgNO3 dans l'eau pour obtenir une concentration de 0,001 M. Une feuille de 30 graphite, des fibres de charbon actif, des fibres de carbone ou des fibres de graphite sont immergées dans la solution électrolytique et sont soumises à un électroplaquage avec un sur-potentiel de -20 mV dans un 2905871 14 mode d'électroplaquage pulsé. Après 5 à 100 cycles, la surface de la feuille de graphite, des fibres de charbon actif, des fibres de carbone ou des fibres de graphite est plaquée avec des particules d'argent ayant une dimension de 5 grain de pas plus de 200 nm. Façon III : Un système électrochimique à diode est utilisé, 10 dans lequel une feuille de graphite est présente à la fois sur la cathode et sur l'anode. Une feuille de graphite, des fibres de charbon actif, des fibres de carbone ou des fibres de graphite sont immergées dans une solution électrolytique d'AgNO3 0,001 M , et sont soumises à un 15 électroplaquage avec un courant d'électrons de -5 mA pendant 10 secondes. La surface de la feuille de graphite, des fibres de charbon actif, des fibres de carbone ou des fibres de graphite est plaquée avec des particules d'argent ayant une dimension de grain de pas plus de 200 nm. 20 Si la matière carbonée supportant le métal noble utilisée dans le pansement de la présente invention est sous la forme d'une fibre, elle peut être utilisée en tant que fibre, étoffe, feutre, ruban ou fil. De façon facultative, les tissus tissés (par exemple les tissus de 25 charbon actif supportant l'argent) ou les tissus non tissés préparés à partir de fibres carbonées ou d'un mélange de fibres contenant des fibres carbonées, ou de papiers carbone préparés à partir de fibres carbonées ou d'un mélange de fibres contenant des fibres carbonées et une 30 résine facultative, peuvent être directement utilisés pour fournir le pansement de la présente invention. Il n'est alors pas nécessaire d'utiliser une couche de base. De plus, la matière carbonée peut être incorporée par mélange 2905871 15 dans une matière polymère pour fournir une ou plusieurs couches du pansement comme une peau synthétique. Si la couche de base du pansement est une base poreuse, la matière carbonée supportant le métal noble peut 5 être appliquée en revêtement en continu ou de façon discontinue sur au moins une partie de la première surface de la base. De façon facultative, la matière carbonée peut être revêtue par une couche adhésive pour faire adhérer directement le pansement à la peau. Par exemple (mais sans 10 y être limité), la matière carbonée supportant le métal noble peut être mélangée avec un premier composant adhésif, de telle sorte que le mélange est appliqué en revêtement sur la première surface du mélange pour améliorer la liaison entre la matière carbonée et la base. Par 15 conséquent, si la couche du mélange dans le pansement vient en contact avec la plaie ou la peau avoisinante, un adhésif qui ne stimule pas la peau, de préférence un adhésif sensible à la pression, est plus approprié en tant que premier adhésif. Le premier adhésif peut également être 20 appliqué en revêtement sur la première surface de la base, en faisant suivre par l'application de la matière carbonée supportant le métal noble sur l'adhésif. Si la matière carbonée est un tissu de fibres carbonées, telle qu'une étoffe, la couche de tissu de fibres carbonées et la couche 25 de base peuvent être combinées à l'aide d'un soudage par ultrasons pour laminer les deux couches, ou simplement en ajoutant une couche adhésive supplémentaire pour lier les deux couches. En conséquence, le pansement est fourni sous la forme d'un pansement adhésif. Un film non collant 30 facultatif peut être appliqué sur la couche de matière carbonée par un adhésif, de façon à fournir un environnement plus approprié pour la guérison de la plaie ou de la peau autour de la plaie. Par exemple, le film non 2905871 16 collant peut empêcher la matière carbonée de coller à la plaie en raison du fluide corporel ou d'une pustule générée à partir de celui-ci, et ainsi, permet d'éviter la difficulté de retirer le pansement. La matière du film non 5 collant est choisie parmi celles qui sont non collantes aux tissus de granulation de la peau, et peut être choisie dans, par exemple, mais sans y être limité, le groupe constitué par le nylon, le polyester, le téflon et une combinaison de ceux-ci. 10 Si la couche de base du pansement est imperméable aux médicaments, la matière carbonée supportant le métal noble peut être directement appliquée sur au moins une partie de la première surface de la base en tant que couche de matière carbonée. De façon facultative, la matière 15 carbonée peut être revêtue par une couche adhésive pour appliquer directement le pansement sur la peau. À cet égard, si la matière carbonée est une fibre carbonée, la fibre carbonée peut être appliquée sur au moins une partie de la première surface de la base en tant que couche de 20 tissu. La couche de tissu carboné peut être laminée sur la couche de base à l'aide d'un soudage par ultrasons. Dans ce cas, la couche de tissu carboné est composée d'une fibre carbonée et d'une fibre naturelle et/ou synthétique. Elle peut également contenir uniquement la fibre carbonée. De 25 façon facultative, une couche adhésive supplémentaire peut être utilisée entre la première surface de la base et la couche de matière carbonée pour lier la couche de matière carbonée et la première surface. En variante, la couche de matière carbonée peut directement contenir un adhésif. Dans 30 ce cas, si la couche de matière carbonée dans un pansement vient en contact avec la plaie ou la peau avoisinante, un adhésif qui ne stimule pas la peau, de préférence un adhésif sensible à la pression, est plus approprié. De 2905871 17 plus, le film non collant mentionné ci-dessus peut être appliqué de façon facultative sur la matière carbonée. Les adhésifs sensibles à la pression qui sont connus pour être couramment appliqués dans les pansements 5 peuvent être utilisés dans la présente invention. Par exemple, les adhésifs sensibles à la pression décrits dans les brevets américains No. 4 675 009, 4 696 854, 5 536 263, 5 741 510, 5 972 377 et 6 495 158 B1 peuvent être utilisés. Les adhésifs sensibles à la pression utile dans la présente 10 invention comprennent, mais sans y être limités, les adhésifs sensibles à la pression suivants pour une utilisation dans un timbre (patch) percutané : acrylique, polyacrylate, siloxane ou polyisobutadiène. De préférence, l'adhésif sensible à la pression est fait d'une colle 15 acrylique médicale. Le pansement de la présente invention peut comprendre de façon facultative un tampon absorbant ayant une première et une seconde surface, dans lequel la matière carbonée estappliquée sur au moins une partie de ladite 20 première surface. Le tampon absorbant peut absorber le sang, les fluides corporels et/ou autres exsudations corporelles pour fournir un environnement plus approprié pour la guérison de la plaie ou de la peau autour de la plaie. La matière du tampon absorbant peut être choisie 25 dans le groupe constitué par le coton, le coton artificiel, le polyester, le nylon, d'autres fibres artificielles et une combinaison de ceux-ci. Lorsque le tampon absorbant est utilisé dans le pansement de la présente invention, un adhésif peut être 30 utilisé pour appliquer la matière carbonée supportant le métal noble (sous la forme d'une poudre, d'une particule, d'une fibre, d'une étoffe/feutre de fibres ou d'une feuille) sur au moins une partie de la première surface du tampon 2905871 18 absorbant. En variante, la matière carbonée supportant le métal noble peut être mélangée avec un adhésif, puis appliquée sur la première surface du tampon absorbant pour fournir le pansement de la présente invention. Il n'est 5 alors pas nécessaire d'utiliser une couche de base. Dans ce cas, si la couche de matière carbonée dans un pansement vient en contact avec la plaie ou la peau autour de la plaie, un adhésif qui ne stimule pas la peau, de préférence un adhésif sensible à la pression, est plus approprié. Le 10 film non collant mentionné ci-dessus peut être appliqué de façon facultative sur la couche de matière carbonée. De plus, un adhésif peut être appliqué en revêtement sur au moins une partie de la première surface de la couche de base, tandis que la couche de base est combinée avec une 15 couche composite comprenant la couche de matière carbonée (supportant le métal noble) et le tampon absorbant. Cette combinaison se produit en collant la première couche de la couche de base à la seconde surface du tampon absorbant. En variante, la couche composite peut être laminée sur la 20 couche de base à l'aide d'approches telles que le soudage par ultrasons. En conséquence, le pansement est fourni sous la forme d'un pansement adhésif. Un adhésif peut être appliqué sur la seconde surface du tampon absorbant, qui n'a pas de matière 25 carbonée, de façon à coller le pansement de la présente invention à d'autres produits médicaux (par exemple une bande ou un sparadrap, un bandage ou une pièce ou un patch) ou à la peau, aux vêtements et/ou à des objets de patients. Le pansement de la présente invention peut 30 comprendre de façon facultative d'autres composants thérapeutiquement actifs pour fournir des bénéfices thérapeutiques supplémentaires. Le composant thérapeutiquement actif peut être soit incorporé dans la 2905871 19 couche avec la matière carbonée supportant le métal noble, soit exister individuellement dans une couche séparée. Si le composant thérapeutiquement actif et la matière carbonée existent individuellement dans des couches de médicaments 5 séparées, la couche contenant la matière carbonée peut être placée entre la couche de base et la couche de médicament. Dans ce cas, la couche de base peut être, comme mentionné ci-dessus, une base poreuse avec la matière carbonée appliquée en revêtement sur la base. De plus, la couche de 10 médicament peut être la couche adhésive mentionnée ci-dessus qui est revêtue sur la couche de matière carbonée mais comprend les composants thérapeutiquement actifs. De préférence, l'adhésif dans la couche de médicament est un composant adhésif sensible à la pression approprié pour un 15 patch percutané. En variante, la couche de matière carbonée peut être insérée entre les deux couches de médicament (c'est-à-dire la couche de base, la couche de médicament, la couche de matière carbonée et la couche de médicament dans l'ordre). Les composants thérapeutiquement actifs et 20 les composants adhésifs sensibles à la pression dans les couches de médicament peuvent être identiques ou bien différents. N'importe quel composant thérapeutiquement actif pour soigner les plaies de la peau peut être appliqué au 25 pansement de la présente invention. Par exemple (sans y être limité), le composant thérapeutiquement actif utile dans le pansement de la présente invention comprend un agent antifongique tel que l'érythromycine, la tétracycline, la clindamycine, la céphalosporine, 30 l'acrisorcine, l'haloprogine, l'iodochlorhydroxyquine, le tolnaftate et la triacétine, ainsi qu'un composant de médicament pour les traumatismes, les brûlures et les 2905871 20 échaudures tels que la centella asiatica, le nitrate d'éconazole, le mafénide, la mupirocine et l'iode-povidone. De façon facultative, le pansement de la présente invention peut en outre comprendre une couche protectrice 5 sur la surface externe de la couche de matière qui contient un adhésif sensible à la pression (la couche de matière peut être une couche de médicament, une couche de matière carbonée ou une couche adhésive séparée) pour protéger la matière. La couche protectrice peut être une seule couche 10 de matière ou deux couches de matière qui se chevauchent partiellement l'une l'autre. N'importe quelles couches protectrices connues utiles dans les pansements peuvent être utilisées dans la présente invention. Par exemple (mais sans y être limité), un film constitué d'une ou 15 plusieurs des matières suivantes peut être utilisé en tant que couche protectrice : polyuréthane, nylon, polyamide, polycellulose, poly(chlorure de vinyle), poly(dichlorure de vinyle), polyoléfine (par exemple copolymère acétate de vinyle-éthylène, polyéthylène et polypropylène), polyurée 20 et polyester (par exemple poly(téréphtalate d'éthylène). La technologie connue utilisée dans le pansement de la présente invention est brièvement mentionnée pour faciliter l'explication de la présente invention. Les caractéristiques techniques et le contenu de la présente 25 invention seront davantage expliqués conformément aux dessins. Cependant, les dessins pertinents ne sont pas dessinés en fonction de la proportion réelle, étant donné qu'ils fonctionnent pour exprimer les caractéristiques de la présente invention uniquement. 30 La Figure 1 montre une vue latérale d'un mode de réalisation du pansement de la présente invention, sur laquelle le pansement est un patch (1) pour guérir une plaie. Le patch (1) contient une couche de base (10) avec 2905871 21 une première surface (11) et une seconde surface (12), une couche antimicrobienne (20) sur ladite première surface (11) et une couche protectrice (40) sur ladite couche antimicrobienne (20). La couche antimicrobienne (20) 5 comprend un adhésif sensible à la pression (non représenté) et une matière carbonée (30) supportant l'argent, ainsi qu'un composant thérapeutiquement actif facultatif (non représenté) pour guérir des plaies dues à des traumatismes, des brûlures ou des échaudures. La matière carbonée peut 10 être du charbon actif, du graphite, du carbone ou une combinaison de ceux-ci ; de préférence, le charbon actif, le graphite poreux ou une combinaison de ceux-ci. Certains exemples comprennent (mais sans y être limité) : une fibre de charbon actif, du charbon de bois en poudre ou 15 particulaire et/ou du graphite poreux tel que le graphite flexible ou le graphite expansé. Lorsque l'on utilise le patch (1), la couche protectrice (40) est enlevée à partir de ladite couche antimicrobienne (20) puis le patch (1) est appliqué sur la plaie ou la partie blessée du corps par le 20 côté contenant la couche antimicrobienne (20). La Figure 2 montre une vue latérale d'un autre mode de réalisation du pansement de la présente invention. Le patch schématique (1) contient une couche de base (10) avec une première surface (11) et une seconde surface (12), 25 une couche antimicrobienne (20) sur ladite première surface (11), une couche de médicament (50) appliquée en revêtement sur ladite couche antimicrobienne (20) et une couche protectrice (40) sur ladite couche de médicament (50). La couche de médicament (50) contient un adhésif sensible à la 30 pression (non représenté) et un composant thérapeutiquement actif (non représenté) pour guérir les plaies dues à des brûlures et des échaudures. La couche antimicrobienne (20) est composée d'une matière carbonée supportant de l'argent 2905871 22 et peut également avoir un adhésif. La matière carbonée peut être du charbon actif, du graphite, du carbone ou une combinaison de ceux-ci, de préférence, du charbon actif, du graphite poreux ou une combinaison de ceux-ci. Certains 5 exemples comprennent (mais sans y être limités) : une fibre de charbon actif, du charbon de bois en poudre ou particulaire et/ou du graphite poreux tel que le graphite flexible ou le graphite expansé. Lorsque l'on utilise le patch (1), la couche protectrice (40) est enlevée à partir 10 de ladite couche de médicament (50) puis le patch (1) est appliqué sur la plaie ou la partie blessée du corps avec le côté contenant la couche de médicament (50). De façon facultative, une autre couche de médicament est placée entre la couche de base (10) et la couche antimicrobienne 15 (20). La Figure 3 montre une vue latérale d'un autre mode de réalisation du pansement de la présente invention, sur laquelle le pansement est une gaze (100). La Figure 3A est une vue de dessus partiellement agrandie de la gaze 20 (100). Comme représenté sur les Figures 3 et 3A, la gaze (100) contient une couche de base (110) en tissu de fibres qui a une première surface (111), une seconde surface (112) et un revêtement antimicrobien (120) appliqué sur au moins une partie de ladite première surface (111). Le revêtement 25 antimicrobien (120) contient une matière carbonée supportant de l'argent (non représentée) et un adhésif sensible à la pression (non représenté). La matière carbonée peut être du charbon actif, du graphite, du carbone ou une combinaison de ceux-ci, de préférence, du 30 charbon actif, du graphite poreux ou une combinaison de ceux-ci. Certains exemples comprennent (mais sans y être limités) : une fibre de charbon actif, du charbon de bois en poudre ou particulaire et/ou du graphite poreux tel que 2905871 23 le graphite flexible ou le graphite expansé. Dans ce mode de réalisation, lorsque la matière carbonée supportant de l'argent est une fibre carbonée, la fibre carbonée peut être directement incorporée dans la fibre de la couche de 5 base (110). La fibre carbonée peut également être directement utilisée en tant que couche de base (110), rendant non nécessaire le fait d'avoir un adhésif ou même une couche de fibres supplémentaire. La Figure 4 montre un diagramme schématique d'un 10 autre mode de réalisation du pansement de la présente invention, sur laquelle le pansement est un pansement adhésif (200). La Figure 5 montre une vue en coupe transversale le long de la ligne 5-5 de la Figure 4. Comme représenté sur les Figures 4 et 5, le pansement adhésif 15 (200) contient une couche de base (210) qui a une première surface (211) et une seconde surface (212), un adhésif sensible à la pression (220) appliqué en revêtement sur ladite première surface (211), une couche de tissu antimicrobien (230) positionnée de préférence sur le centre 20 de la couche de base (210) et deux couches protectrices (240) qui se chevauchent partiellement l'une l'autre. La couche de tissu antimicrobien (230) est une couche de gaze comprenant une fibre carbonée supportant de l'argent, de préférence, une fibre de charbon actif supportant de 25 l'argent. Bien que la couche antimicrobienne (230) soit représentée par une gaze, la couche antimicrobienne (230) peut également être une feuille de matière carbonée flexible ou un tissu non-tissé ou un papier de fibres contenant une fibre carbonée supportant l'argent. De façon 30 facultative, une couche de médicament (non représentée) avec un autre composant de médicament pour guérir les plaies dues à des traumatismes, des brûlures ou des échaudures, peut être appliquée sur la couche 2905871 24 antimicrobienne (230) pour fournir des effets thérapeutiques supplémentaires. Dans le pansement de la présente invention où le métal noble est supporté sur le charbon actif ou le 5 graphite poreux, le charbon actif/graphite poreux absorbe activement et agrège les microbes proches du pansement sur sa surface. Le métal noble supporté par le charbon actif/graphite poreux agit pour détruire les microbes absorbés/agrégés afin de fournir une condition aseptique 10 pour la plaie, de favoriser l'occlusion de la plaie et de réduire la cicatrisation. De plus, dans le cas où le charbon actif est utilisé pour supporter le métal noble, de l'humidité n'a pas besoin d'être ajoutée pour activer le métal noble car le charbon actif absorbe l'humidité elle- 15 même (normalement de 5 à 20% en poids). Avec cette façon plus simple, la présente invention permet toujours d'obtenir le bénéfice antimicrobien souhaité. La présente invention propose également un kit comprenant le pansement de la présente invention et un 20 élément de fixation. Tout dispositif qui peut fixer de façon locale le pansement peut être utilisé en tant qu'élément de fixation. Par exemple (mais sans y être limité), l'élément de fixation pourrait être une bande ou un sparadrap, un bandage ou une pièce ou un patch. 25 La présente invention propose en outre une composition antimicrobienne pour une utilisation topique sur la peau. La composition comprend une matière carbonée et une quantité efficace de métal noble supporté sur la matière carbonée. La matière carbonée est choisie dans un 30 groupe constitué par le charbon actif, le graphite, le carbone ou une combinaison de ceux-ci, de préférence, le charbon actif, le graphite poreux ou une combinaison de ceux-ci. Certains exemples comprennent (mais sans y être 2905871 25 limités) : une fibre de charbon actif, du charbon de bois en poudre ou particulaire et/ou du graphite poreux, tel que le graphite flexible et le graphite expansé. Le métal noble est choisi dans un groupe constitué par l'argent, l'or, le 5 palladium, le platine, le cuivre, le zinc et une combinaison de ceux-ci. De préférence, le métal noble est l'argent. Dans la composition de la présente invention, la quantité du métal noble supporté sur la matière carbonée 10 n'est pas critique, à la condition que sa quantité puisse fournir les bénéfices antimicrobiens souhaités. Compte tenu du poids du métal noble en lui-même, il est typiquement de 0,0001 à 30% en poids, de préférence, de 0,001 à 10% en poids du poids total de la composition. Il est préféré que 15 le métal noble soit supporté sur une matière carbonée sous forme particulaire. Pour libérer plus efficacement les ions du métal noble ayant une activité antimicrobienne, il est préféré que le métal noble particulaire supporté par la matière carbonée ait une dimension de grain de pas plus de 20 200 nm, de préférence, de pas plus de 100 nm et, de façon davantage préférée, de pas plus de 50 nm. De façon facultative, la composition de la présente invention contient en outre un composant thérapeutiquement actif dans une quantité thérapeutiquement 25 efficace. Par exemple (mais sans y être limités), les composants thérapeutiquement actifs comprennent un agent antimicrobien, un agent antifongique ou d'autres composants thérapeutiques pour les plaies dues à des traumatismes, des brûlures ou des échaudures. Par exemple (mais sans y être 30 limité), la composition de la présente invention peut contenir de façon facultative l'érythromycine, la tétracycline, la clindamycine, la céphalosporine, le triclosan, le phénoxy propanol, le gluconate de 2905871 26 chlorhexidine, l'acrisorcine, l'haloprogine, l'iodochlorhydroxyquine, le tolnaftate, la triacétine, la centella asiatica, le nitrate d'éconazole, le mafénide, la mupirocine et/ou l'iode-povidone. 5 En plus des composants actifs, la composition de la présente invention peut en outre contenir un support, un diluant et un excipient pharmaceutiquement acceptables, non toxiques, appropriés pour une utilisation topique. Le support, le diluant, l'excipient et les doses standards des 10 agents pharmacologiques connus peuvent être trouvés dans le brevet américain No. 6 692 773 B2. La composition pour une utilisation topique de la présente invention peut être sous diverses formes posologiques , telles qu'un gel, une pâte, une pommade, une 15 crème, une émulsion ou une suspension. La matière carbonée supportant le métal noble peut être mélangée avec le support, le diluant ou l'excipient pharmaceutiquement acceptable, et d'autres composants actifs facultatifs dans des conditions aseptiques pour fournir la forme posologique 20 souhaitée. Par exemple (mais sans y être limité), un épaississant ou agent gélifiant approprié est ajouté à la base aqueuse ou huileuse pour formuler un masque facial, une pommade ou une crème. L'eau peut être utilisée en tant que base aqueuse. En fonction des propriétés inhérentes de 25 la base, du stéarate d'aluminium et de la lanoline hydrogénée peuvent être utilisés en tant qu'épaississant. De l'amidon, de la gomme adragante, un dérivé de cellulose, du polyéthylène glycol, des silicones, de la bentonite, de l'acide silicique, du talc ou un mélange de ceux-ci peuvent 30 être utilisés en tant qu'excipient pour fournir la composition de la présente invention sous la forme d'une pâte, d'une pommade, d'une crème ou d'un gel. 2905871 27 Il devrait être noté que la différence majeure entre la présente invention et l'état de la technique antérieure porte sur le fait que le métal noble, qui a une caractéristique antimicrobienne, est utilisé dans la 5 présente invention sous la forme d'un métal noble supporté par la matière carbonée. Avec l'utilisation du charbon actif et sa capacité à absorber l'humidité elle-même, la composition de la présente invention peut activer le métal noble pour fournir un bénéfice antimicrobien sans ajouter 10 d'humidité. De plus, à l'aide du charbon actif/graphite poreux en tant que matière carbonée en raison de sa capacité à agréger les microbes, la présente invention améliore la caractéristique passive présentée par l'état de la technique antérieure, dans laquelle le métal 15 noble tue uniquement les microbes lors du contact. Autrement dit, la présente invention permet de détruire activement les microbes. Par conséquent, la présente invention est appropriée pour une utilisation dans des situations connues dans l'état antérieur de la technique 20 lorsque les métaux nobles sont utilisés par voie topique sur les peaux pour détruire les microbes et inhiber leur croissance, de façon fournir à un bénéfice antimicrobien supérieur. Bien que la présente invention ait été décrite 25 ci-dessus, la description ne limite pas la présente invention. L'homme du métier peut faire n'importe quel changement ou n'importe quelle modification sans s'écarter de l'esprit et du domaine de définition de la présente invention. En conséquence, le domaine de protection de la 30 présente invention est basé sur les revendications annexées. REVENDICATIONS 1 - Pansement pour plaies caractérisé par le fait qu'il comprend une matière carbonée et un métal noble supporté sur la matière carbonée, ladite matière carbonée étant choisie dans le groupe constitué par le charbon actif, le graphite, le carbone et une combinaison de ceux-ci, et ledit métal noble étant choisi dans un groupe constitué par l'argent, l'or, le palladium, le platine, le cuivre, le nickel, le cobalt, le zinc et une combinaison de ceux-ci 2 - Pansement selon la revendication 1, caractérisé par le fait que la matière carbonée est choisie dans le groupe constitué par le charbon actif, le graphite poreux et une combinaison de ceux-ci. 3 - Pansement selon la revendication 2, caractérisé par le fait que le graphite poreux est choisi dans le groupe constitué par le graphite flexible, le graphite expansé et une combinaison de ceux-ci. 4 - Pansement selon la revendication 1, caractérisé par le fait que ledit métal noble est l'argent et a une dimension de grain non supérieure à 200 nm. 5 - Pansement selon la revendication 1, caractérisé par le fait qu'il comprend en outre une couche de base flexible ayant une première surface et une seconde surface, ladite matière carbonée supportant le métal noble étant appliquée en revêtement sur au moins une partie de ladite première surface. 6 - Pansement selon la revendication 5, 30 caractérisé par le fait que la matière carbonée supportant le métal noble est attachée à la première surface par un premier adhésif. 2905871 29 7 - Pansement selon la revendication 5, caractérisé par le fait qu'il comprend en outre un second adhésif appliqué en revêtement sur la matière carbonée. 8 - Pansement selon la revendication 6, 5 caractérisé par le fait qu'il comprend en outre un second adhésif appliquée en revêtement sur la matière carbonée. 9 - Pansement selon la revendication 1, caractérisé par le fait qu'il comprend en outre un tampon absorbant ayant une première surface et une seconde 10 surface, ladite matière carbonée supportant le métal noble étant appliquée en revêtement sur au moins une partie de ladite première surface du tampon absorbant. 10 - Pansement selon la revendication 9, caractérisé par le fait qu'il comprend en outre un film non 15 collant sur la matière carbonée. 11 - Pansement selon la revendication 9, caractérisé par le fait qu'il comprend en outre une couche de base flexible ayant une première surface et une seconde surface, ledit tampon absorbant étant appliqué en 20 revêtement sur au moins une partie de ladite première surface de la couche de base flexible. 12 - Pansement selon la revendication 1, caractérisé par le fait qu'il comprend en outre un composant thérapeutiquement actif. 25 13 - Pansement selon la revendication 12, caractérisé par le fait que ledit composant thérapeutiquement actif est choisi dans le groupe constitué par l'érythromycine, la tétracycline, la clindamycine, la céphalosporine, 1'acrisorcine, 1'haloprogine, l'iodochlorhydroxyquine, le tolnaftate, la triacétine, la centella asiatica, le nitrate d'éconazole, le mafénide, la mupirocine, l'iode-povidone et une combinaison de ceux-ci. 2905871 30 14 - Pansement selon la revendication 1, caractérisé par le fait que le pansement est du tissu tissé, du tissu non tissé ou de la peau synthétique. 15 - Pansement selon la revendication 1, 5 caractérisé par le fait que la matière carbonée est sous une forme choisie dans un groupe constitué par une poudre, une particule, une fibre, une feuille et une combinaison de celles-ci. 16 Kit comprenant un pansement pour plaies tel 10 que défini à la revendication 1 et un élément de fixation. 17 - Kit selon la revendication 16, caractérisé par le fait que l'élément de fixation est une bande, un bandage ou une pièce.